(57)【要約】      （修正有）【課題】溶融金属浴に配設されている浸漬ロールの前後で鋼線の張力を適切に制御し、安定して連続的に鋼線をめっきすることができるめっき鋼線の製造方法の提供。【解決手段】送出機構２から鋼線１を送り出し、送出機構２から送り出された鋼線１を張力測定装置３に通過させ、浸漬ロール６を介して鋼線１を溶融金属浴５に浸漬させた後、溶融金属浴５からめっき鋼線７を引き上げ、引き上げられためっき鋼線７をダンサーロール機構９に通過させ、引取機構１０で引き取る際に、めっき鋼線７の通線時にダンサーロール機構９に配設されたダンサーロール９ｂが上昇するときの鋼線１の張力を張力測定装置３で測定し、測定された張力が規定値以上である場合には送出機構２からの鋼線１の送出速度を上昇させ、測定された張力が検出されない場合には送出機構２からの鋼線１の送出速度および引取機構によるめっき鋼線７の引取速度を低下させる。【選択図】図１
2018162494.tif 000002
【特許請求の範囲】
【請求項１】
鋼線を連続して通線させて溶融金属浴に浸漬させた後、当該鋼線を溶融金属浴から引き上げて当該鋼線をめっきするめっき鋼線の製造方法であって、
鋼線を送り出すための送出機構から鋼線を送り出し、当該送出機構から送り出された鋼線を当該鋼線の張力を測定するための張力測定装置に通過させ、当該張力測定装置を通過した鋼線にめっきを施すための溶融金属浴に浸漬ロールを介して当該鋼線を浸漬させた後、当該溶融金属浴からめっき鋼線を引き上げ、引き上げられためっき鋼線の張力を調整するためのダンサーロール機構に当該めっき鋼線を通過させ、当該ダンサーロール機構を通過しためっき鋼線を引き取るための引取機構で当該めっき鋼線を引き取る際に、
めっき鋼線の通線時にダンサーロール機構に配設されたダンサーロールが上昇するときの鋼線の張力を前記張力測定装置で測定し、測定された張力が規定値以上である場合には送出機構からの鋼線の送出速度を上昇させ、測定された張力が検出されない場合には送出機構からの鋼線の送出速度および引取機構によるめっき鋼線の引取速度を低下させることを特徴とするめっき鋼線の製造方法。
【請求項２】
浸漬ロールとして回転不自在に固定され、少なくとも鋼線と接触する部分が鋼線に沿って円弧状を有する浸漬ロールを用いる請求項１に記載のめっき鋼線の製造方法。
【請求項３】
溶融金属浴としてアルミニウムを含有する溶融アルミニウム浴を用いる請求項１または２に記載のめっき鋼線の製造方法。
【請求項４】
鋼線を連続して通線させて溶融金属浴に浸漬させた後、当該鋼線を溶融金属浴から引き上げて鋼線をめっきする際に用いられるめっき鋼線の製造装置であって、鋼線を送り出すための送出機構、当該送出機構から送り出された鋼線の張力を測定するための張力測定装置、当該張力測定装置を通過した鋼線にめっきを施すための溶融金属浴、当該溶融金属浴に鋼線を浸漬させるための浸漬ロール、当該浸漬ロールを通過し、当該溶融金属浴から引き上げられためっき鋼線の張力を調整するためのダンサーロール機構、および当該ダンサーロール機構を通過しためっき鋼線を引き取るための引取機構を有することを特徴とするめっき鋼線の製造装置。
【請求項５】
浸漬ロールが回転不自在に固定され、当該浸漬ロールの少なくとも鋼線と接触する部分が鋼線に沿って円弧状を有する請求項４に記載のめっき鋼線の製造装置。
【請求項６】
溶融金属浴がアルミニウムを含有する溶融アルミニウム浴である請求項４または５に記載のめっき鋼線の製造装置。
【発明の詳細な説明】
【技術分野】
【０００１】
本発明は、めっき鋼線の製造方法およびその製造装置に関する。さらに詳しくは、本発明は、例えば、自動車のワイヤーハーネスなどに好適に使用することができるめっき鋼線の製造方法およびその製造装置に関する。本発明のめっき鋼線の製造方法およびその製造装置は、例えば、直径が０．５ｍｍ以下の細鋼線を数百ｍ／ｍｉｎの通線速度で溶融金属浴に通線させることにより、めっき鋼線を製造するときなどに好適に使用することができる。
【背景技術】
【０００２】
アルミニウムめっき層にみられる組織的不均一性、偏析などを除去し、ケイ素に富んだ粒子が細かく分散した微細化組織のアルミニウムめっき層を形成させることにより、めっき層の耐食性が改善された溶融アルミニウムめっき鉄線を製造する方法として、２〜１０質量％のケイ素と、残部が実質的にアルミニウムを含んでいるめっき浴を用いてめっき線を製造する方法において、当該めっき浴から引き出した直後からめっき被覆物が凝固するまでの間に４０℃／ｓｅｃ以上の冷却速度を維持することができる冷却装置を通過させることにより、当該冷却速度に制御しながら急冷し、めっき層内部のめっき組織を微細化させる溶融アルミニウムめっき鉄線の製造方法が提案されている（例えば、特許文献１参照）。
【０００３】
また、金属メッキ線材における金属メッキ膜の膜厚を薄くすることができる金属メッキ線材の製造方法として、連続して通線される線材を溶融金属浴に浸漬した後、その線材を溶融金属浴から引き上げ、線材の外周に金属メッキ膜を形成する金属メッキ線材の製造方法において、前記溶融金属浴から引き上げる際に絞りダイスを通して引き上げ、線材の外周に付着した余剰の溶融金属を払拭して線材の外周に金属メッキ薄膜を形成することを特徴とする金属メッキ線材の製造方法が提案されている（例えば、特許文献２参照）。
【０００４】
前記溶融アルミニウムめっき鉄線の製造方法および前記金属メッキ線材の製造方法により、直径が０．５ｍｍ以下である細線を数百ｍ／ｍｉｎの通線速度で浴温が約７００℃であるめっき浴に通過させた場合、めっき浴による加熱により鋼線の機械的強度が低下するため、通線されている鋼線の張力に変化が生じたときに鋼線が破断することがある。また、めっき浴に配設されている浸漬ロールの上流側の鋼線の通線速度が高く、下流側の鋼線の通線速度が低い場合には、鋼線が当該浸漬ロールから離脱するため、めっき作業を余儀なく中断し、煩雑な鋼線の浸漬ロールへの通線作業を行わなければならなくなることがある。
【０００５】
したがって、近年、めっき浴に配設されている浸漬ロールの前後で鋼線の張力を適切に制御し、安定して連続的に鋼線をめっきすることができるめっき鋼線の製造方法およびその製造装置の開発が望まれている。
【先行技術文献】
【特許文献】
【０００６】
【特許文献１】特開昭５５−１１３８６８号公報
【特許文献２】特開２０００−２８２２０５号公報
【発明の概要】
【発明が解決しようとする課題】
【０００７】
本発明は、前記従来技術に鑑みてなされてものであり、溶融金属浴に配設されている浸漬ロールの前後で鋼線の張力を適切に制御し、安定して連続的に鋼線をめっきすることができるめっき鋼線の製造方法およびその製造装置を提供することを課題とする。
【課題を解決するための手段】
【０００８】
本発明は、
（１）  鋼線を連続して通線させて溶融金属浴に浸漬させた後、当該鋼線を溶融金属浴から引き上げて当該鋼線をめっきするめっき鋼線の製造方法であって、
鋼線を送り出すための送出機構から鋼線を送り出し、当該送出機構から送り出された鋼線を当該鋼線の張力を測定するための張力測定装置に通過させ、当該張力測定装置を通過した鋼線にめっきを施すための溶融金属浴に浸漬ロールを介して当該鋼線を浸漬させた後、当該溶融金属浴からめっき鋼線を引き上げ、引き上げられためっき鋼線の張力を調整するためのダンサーロール機構に当該めっき鋼線を通過させ、当該ダンサーロール機構を通過しためっき鋼線を引き取るための引取機構で当該めっき鋼線を引き取る際に、
めっき鋼線の通線時にダンサーロール機構に配設されたダンサーロールが上昇するときの鋼線の張力を前記張力測定装置で測定し、測定された張力が規定値以上である場合には送出機構からの鋼線の送出速度を上昇させ、測定された張力が検出されない場合には送出機構からの鋼線の送出速度および引取機構によるめっき鋼線の引取速度を低下させることを特徴とするめっき鋼線の製造方法、
（２）  浸漬ロールとして回転不自在に固定され、少なくとも鋼線と接触する部分が鋼線に沿って円弧状を有する浸漬ロールを用いる前記（１）に記載のめっき鋼線の製造方法、（３）  溶融金属浴としてアルミニウムを含有する溶融アルミニウム浴を用いる前記（１）または（２）に記載のめっき鋼線の製造方法、
（４）  鋼線を連続して通線させて溶融金属浴に浸漬させた後、当該鋼線を溶融金属浴から引き上げて鋼線をめっきする際に用いられるめっき鋼線の製造装置であって、鋼線を送り出すための送出機構、当該送出機構から送り出された鋼線の張力を測定するための張力測定装置、当該張力測定装置を通過した鋼線にめっきを施すための溶融金属浴、当該溶融金属浴に鋼線を浸漬させるための浸漬ロール、当該浸漬ロールを通過し、当該溶融金属浴から引き上げられためっき鋼線の張力を調整するためのダンサーロール機構、および当該ダンサーロール機構を通過しためっき鋼線を引き取るための引取機構を有することを特徴とするめっき鋼線の製造装置、
（５）  浸漬ロールが回転不自在に固定され、当該浸漬ロールの少なくとも鋼線と接触する部分が鋼線に沿って円弧状を有する前記（４）に記載のめっき鋼線の製造装置、および
（６）  溶融金属浴がアルミニウムを含有する溶融アルミニウム浴である前記（４）または（５）に記載のめっき鋼線の製造装置
に関する。
【発明の効果】
【０００９】
本発明によれば、溶融金属浴に配設されている浸漬ロールの前後で鋼線の張力を適切に制御し、安定して連続的に鋼線をめっきすることができるという優れた効果が奏される。
【図面の簡単な説明】
【００１０】
【図１】本発明のめっき鋼線の製造装置の一実施態様を示す概略説明図である。
【図２】本発明のめっき鋼線の製造装置の他の一実施態様を示す概略説明図である。
【発明を実施するための形態】
【００１１】
本発明のめっき鋼線の製造方法では、鋼線を連続して通線させて溶融金属浴に浸漬させた後、当該鋼線を溶融金属浴から引き上げて当該鋼線をめっきする際に、鋼線を送り出すための送出機構から鋼線を送り出し、当該送出機構から送り出された鋼線を当該鋼線の張力を測定するための張力測定装置に通過させ、当該張力測定装置を通過した鋼線にめっきを施すための溶融金属浴に浸漬ロールを介して当該鋼線を浸漬させた後、当該溶融金属浴からめっき鋼線を引き上げ、引き上げられためっき鋼線の張力を調整するためのダンサーロール機構を通過させ、当該ダンサーロール機構に当該めっき鋼線を通過しためっき鋼線を引き取るための引取機構で当該めっき鋼線を引き取る。前記操作を行なう際には、めっき鋼線の通線時にダンサーロール機構に配設されたダンサーロールが上昇するときの鋼線の張力を前記張力測定装置で測定し、測定された張力が規定値以上である場合には送出機構からの鋼線の送出速度を上昇させ、測定された張力が検出されない場合には送出機構からの鋼線の送出速度および引取機構によるめっき鋼線の引取速度を低下させる。
【００１２】
本発明のめっき鋼線を製造する際には、鋼線を送り出すための送出機構、当該送出機構から送り出された鋼線の張力を測定するための張力測定装置、当該張力測定装置を通過した鋼線にめっきを施すための溶融金属浴、当該溶融金属浴に鋼線を浸漬させるための浸漬ロール、当該浸漬ロールを通過し、当該溶融金属浴から引き上げられためっき鋼線の張力を調整するためのダンサーロール機構、および当該ダンサーロール機構を通過しためっき鋼線を引き取るための引取機構を有するめっき鋼線の製造装置を用いることができる。
【００１３】
以下に、本発明のめっき鋼線の製造方法およびその製造装置を図面に基づいて説明するが、本発明は、当該図面に記載の実施態様のみに限定されるものではない。
【００１４】
図１は、本発明のめっき鋼線の製造装置の一実施態様を示す概略説明図である。図１に示されるめっき鋼線の製造装置は、鋼線１を送り出すための送出機構２、送出機構２から送り出された鋼線１の張力を測定するための張力測定装置３、張力測定装置３を通過した鋼線１にめっきを施すための溶融金属浴５、溶融金属浴５に鋼線１を浸漬させるための浸漬ロール６がこれらの順に配設されている。
【００１５】
本発明に用いられる鋼線１を構成する鋼材としては、例えば、ステンレス鋼、炭素鋼などが挙げられるが、本発明は、かかる例示のみに限定されるものではない。
【００１６】
ステンレス鋼は、クロム（Ｃｒ）を１０質量％以上含有する合金鋼である。ステンレス鋼としては、例えば、ＪＩＳ  Ｇ４３０９に規定されているオーステナイト系の鋼材、フェライト系の鋼材、マルテンサイト系の鋼材などが挙げられるが、本発明は、かかる例示のみに限定されるものではない。ステンレス鋼の具体例としては、ＳＵＳ３０１、ＳＵＳ３０４などの一般にオーステナイト相が準安定であるとされるステンレス鋼；ＳＵＳ３０５、ＳＵＳ３１０、ＳＵＳ３１６などの安定オーステナイト系ステンレス鋼；ＳＵＳ４０５、ＳＵＳ４１０Ｌ、ＳＵＳ４２９、ＳＵＳ４３０、ＳＵＳ４３４、ＳＵＳ４３６、ＳＵＳ４４４、ＳＵＳ４４７などのフェライト系ステンレス鋼；ＳＵＳ４０３、ＳＵＳ４１０、ＳＵＳ４１６、ＳＵＳ４２０、ＳＵＳ４３１、ＳＵＳ４４０などのマルテンサイト系ステンレス鋼などをはじめ、ＳＵＳ２００番台に分類されるクロム−ニッケル−マンガン系のステンレス鋼などが挙げられるが、本発明は、かかる例示のみに限定されるものではない。）
【００１７】
炭素鋼は、炭素（Ｃ）を０．０２質量％以上含有する鋼材である。炭素鋼としては、例えば、ＪＩＳ  Ｇ３５０６の硬鋼線材の規格に規定されている鋼材、ＪＩＳ  Ｇ３５０５の軟鋼線材の規格に規定されている鋼材などが挙げられるが、本発明は、かかる例示のみに限定されるものではない。炭素鋼の具体例としては、硬鋼、軟鋼などが挙げられるが、本発明は、かかる例示にのみ限定されるものではない。
【００１８】
前記鋼材のなかでは、鋼線１の引張強度に優れていることから、ステンレス鋼および炭素鋼が好ましい。
【００１９】
鋼線１の直径は、特に限定されず、めっき鋼線７の用途に応じて適宜調整することが好ましい。例えば、めっき鋼線７を自動車のワイヤーハーネスなどの用途に用いる場合には、鋼線１の直径は、通常、０．０５〜０．５ｍｍ程度であることが好ましい。
【００２０】
鋼線１は、鋼線１を溶融金属浴５に浸漬させる前に、脱脂されていてもよい。鋼線１の脱脂は、例えば、鋼線１をアルカリ脱脂液に浸漬した後、水洗して鋼線１に付着しているアルカリ分を中和し、再び水洗することによって脱脂を行なう方法、鋼線１をアルカリ脱脂液に浸漬した状態で鋼線１に通電することによって電解脱脂を行なう方法などによって行なうことができる。なお、前記アルカリ脱脂液には、脱脂力を向上させる観点から、界面活性剤を含有させてもよい。
【００２１】
また、鋼線１には、平滑なめっき被膜を効率よく形成させる観点から、鋼線１を溶融金属浴５に浸漬させる前に、鋼線１の表面にプレめっき処理が施されていてもよい。プレめっき処理を構成する金属としては、例えば、亜鉛、ニッケル、クロム、これらの合金などが挙げられるが、本発明は、かかる例示のみに限定されるものではない。また、当該プレめっき処理により鋼線１の表面に形成されためっき被膜は、１層のみで形成されていてもよく、同一または異なる金属からなる複数のめっき被膜であってもよい。
【００２２】
鋼線１は、例えば、鋼線供給装置（図示せず）から供給することができる。鋼線供給装置から供給された鋼線１は、送出機構２に通線される。
【００２３】
送出機構２は、溶融金属浴５に送出される鋼線１の通線速度を制御する機構である。送出機構２としては、例えば、図１に示される送出ロール２ａ，２ｂなどが挙げられるが、本発明は、当該実施態様のみに限定されるものではない。送出ロール２ａ，２ｂを用いる場合には、鋼線１は、送出ロール２ａ，２ｂ間に挟持されており、後述するダンサーロール９ｂの位置が一定の範囲内に収まるように送出ロール２ａ，２ｂの回転速度を制御することにより、鋼線１の送出速度を制御することができる。送出ロール２ａおよび送出ロール２ｂとして、例えば、金属製キャプスタンと樹脂ロールを用いることができる。図１に示される送出機構２では、送出ロール２ａ，２ｂが用いられているが、送出ロール２ａのみが用いられていてもよい。
【００２４】
張力測定装置３は、送出機構２の下流側に配設されており、送出機構２から送り出された鋼線１の張力を測定するための装置である。なお、本発明において、上流側とは、鋼線１またはめっき鋼線７の通線方向に対して上流の方向にあることを意味し、下流側とは、鋼線１またはめっき鋼線７の通線方向に対して下流の方向にあることを意味する。
【００２５】
図１においては、張力測定装置３は、送出機構２と通線プーリー４との間に設けられているが、通線プーリー４の下流側に設けられていてもよい。張力測定装置３では、送出機構２と浸漬ロール６との間の鋼線１の張力を測定することができる。張力測定装置３は、商業的に容易に入手することができるものであり、その例として、（株）イマダ製、デジタルテンションメーター（ＺＥＤシリーズ、ＴＳ１／ＦＳ１シリーズなど）、日本電産シンポ（株）製、テンションメーター（ＤＴＭＸシリーズ、ＰＬＳ−Ｋ−Ｂシリーズなど）などが挙げられるが、本発明は、かかる例示のみに限定されるものではない。
【００２６】
図１に示される実施態様においては、張力測定装置３を通過した鋼線１は、張力測定装置３の下流側に配設されている通線プーリー４を介して矢印Ａ方向に通線され、溶融金属浴５に浸漬される。図１に通線プーリー４が記載されているが、通線プーリー４を設けることは任意であり、必要により設けることができる。
【００２７】
溶融金属浴５は、加熱によって金属を溶融させた金属の溶融物である。溶融金属浴５の代表例としては、アルミニウムを含有する溶融アルミニウム浴などが挙げられる。
【００２８】
以下においては、溶融金属浴５として、アルミニウムを含有する溶融アルミニウム浴を用いた場合の一実施態様について説明するが、本発明は、かかる実施態様のみに限定されるものではない。
【００２９】
溶融アルミニウム浴には、アルミニウムのみが用いられていてもよく、必要により、本発明の目的を阻害しない範囲内で他の元素が含有されていてもよい。前記他の元素としては、例えば、ニッケル、クロム、亜鉛、ケイ素、銅、鉄などが挙げられるが、本発明は、かかる例示のみに限定されるものではない。これらの他の元素をアルミニウムに含有させた場合には、めっき被膜の機械的強度を高めることができ、ひいてはめっき鋼線７の引張強度を高めることができる。前記他の元素のなかでは、鋼線の種類にもよるが、鋼線に含まれている鉄とめっき被膜に含まれているアルミニウムとの間で脆性を有する鉄−アルミニウム合金層の生成を抑制し、めっき被膜の機械的強度を高めるとともに、溶融金属浴５の融点を低下させることにより、鋼線１を効率よくめっきさせる観点から、ケイ素が好ましい。
【００３０】
溶融アルミニウム浴の浴温は、表面にアルミニウム塊がほとんど付着しないめっき鋼線７を得る観点から、溶融アルミニウム浴の融点よりも２０℃以上高い温度に調整することが好ましい。溶融アルミニウム浴の浴温の上限値は、熱効率を高める観点から、好ましくは８００℃以下、より好ましくは７８０℃以下、さらに好ましくは７５０℃以下である。
【００３１】
溶融アルミニウム浴に鋼線１を浸漬させる時間（めっき時間）は、鋼線１の表面上に形成されるめっき被膜の厚さが所定の厚さとなるように調整される。溶融アルミニウム浴に鋼線１を浸漬させる時間（めっき時間）は、要求されるめっき被膜の厚さ、溶融アルミニウム浴の浴温などによって異なるので一概には決定することができないが、通常、１〜３秒間程度である。
【００３２】
前記では溶融金属浴５としてアルミニウムを含有する溶融アルミニウム浴を用いた場合の実施態様について説明したが、溶融金属浴５に用いられる主要金属は、アルミニウム以外の金属であってもよい。
【００３３】
図１に示されるように、溶融金属浴５には、浸漬ロール６が配設されている。浸漬ロール６は、鋼線１を溶融金属浴５に浸漬させるためのロールである。
【００３４】
浸漬ロール６には、耐熱性に優れていることから、一般にセラミック製のロール本体および回転軸を有する回転ロールが用いられる。しかし、鋼線１が０．０５〜０．５ｍｍ程度の直径を有する細線である場合、浴温が７００℃以上である溶融金属浴５に鋼線１を浸漬させ、鋼線１を通線させることによって浸漬ロール６が回転したとき、鋼線１に用いられている金属の種類にもよるが、鋼線１の通線によって浸漬ロール６が回転するときに発生する鋼線１の張力により、鋼線１が破断するおそれがある。そこで、当該張力を低減させるために、浸漬ロール６の直径を小さくすることが考えられる。しかし、浸漬ロール６の直径を小さくした場合、鋼線１の通線速度が例えば１００ｍ／ｍｉｎ以上であるとき、浸漬ロール６の回転数の増大によって回転軸の軸受の摩耗量が増加するため、浸漬ロール６の寿命が短くなる。
【００３５】
したがって、浸漬ロール６は、耐熱性の観点から、セラミック、超硬合金などからなる浸漬ロールであることが好ましく、鋼線１の破断を抑制する観点から、溶融金属浴５のなかで回転不自在に固定され、少なくとも鋼線１と接触する部分が鋼線１に沿って円弧状である浸漬ロールであることが好ましく、さらに鋼線１を振動させずに円滑に通線させるためのガイド溝（図示せず）が浸漬ロール６の鋼線１が通線される面に設けられていることがより好ましい。浸漬ロール６は、通常、溶融金属浴５の浴槽５ａに例えば治具（図示せず）などによって固定することができる。浸漬ロール６が少なくとも鋼線１と接触する部分に鋼線１に沿って円弧状を有する場合、当該円弧の半径は、特に限定されないが、通常、１００〜５００ｍｍ程度であることが好ましい。
【００３６】
鋼線１を溶融金属浴５に浸漬することにより、鋼線１は、溶融金属浴５の金属によってめっきされ、得られためっき鋼線７は、図１の矢印Ｂ方向に溶融金属浴５から引き上げられる。めっき鋼線７の表面には、溶融金属浴５の金属からなるめっき被膜（図示せず）が形成されている。
【００３７】
溶融金属浴５から引き上げられためっき鋼線７は、めっき鋼線７の張力を調整するためのダンサーロール機構９を通過する。ダンサーロール機構９を通過しためっき鋼線７は、めっき鋼線７を引き取るための引取機構１０で引き取られる。
【００３８】
図１に示されるめっき鋼線の製造装置には、通線プーリー８ａ〜８ｃが用いられているが、当該通線プーリー８ａ〜８ｃを設けることは任意であり、必要により、通線プーリー８ａ〜８ｃを設けることができる。
【００３９】
本発明においては、浸漬ロール６の下流にダンサーロール機構９が配設されている点に本発明の特徴の１つがある。
【００４０】
一般に、鋼線１を浸漬ロール６と接触させて通線させた場合には、鋼線１と浸漬ロール６との間で摩擦力が発生する。この摩擦力は、浸漬ロール６の上流側の鋼線１の張力（バックテンション）、鋼線１の直径、鋼線１の材質などによって変動し、さらに鋼線１の通線速度の変化などによって鋼線１が１秒間以下の短周期で振動することがある。このような状況でめっき鋼線７を直接的に引取機構１０で引き取った場合には、鋼線１が溶融金属浴５中で破断するおそれがある。
【００４１】
これに対して、本発明においては、浸漬ロール６の下流側にダンサーロール機構９が用いられていることから、めっき鋼線７の破断を防止することができるとともに、めっき鋼線７の張力を安定化させることができる。
【００４２】
ダンサーロール機構９は、回転軸（図示せず）が回転自在に設けられているが、その位置が上下左右方向に移動せずに固定されている上ロール９ａおよび回転軸が回転自在に設けられ、その位置が上下方向に移動可能なダンサーロール９ｂを有する。
【００４３】
図１に示されるダンサーロール機構９では、プーリー２〜６枚を重ね合わせたものが上ロール９ａとして用いられており、プーリー１〜５枚を重ね合わせたものがダンサーロール９ｂとして用いられている。ダンサーロール９ｂを構成するプーリーの枚数は、上ロール９ａを構成するプーリーよりも１枚少ない。ダンサーロール機構９において、例えば、プーリー４枚を重ね合わせたものを上ロール９ａとして用い、プーリー３枚を重ね合わせたものをダンサーロール９ｂとして用いた場合、めっき鋼線７は、上ロール９ａ、ダンサーロール９ｂ、上ロール９ａ、ダンサーロール９ｂ、上ロール９ａ、ダンサーロール９ｂ、上ロール９ａの順に通線され、引取機構１０に送られる。
【００４４】
また、ダンサーロール機構９として、図１に示される複数枚のプーリーを重ね合わせたものを上ロール９ａとして用い、複数枚のプーリーを重ね合わせたものをダンサーロール９ｂとして用いること以外に、上ロール９ａとして１枚のプーリーを用い、ダンサーロール９ｂとして１枚のプーリーを用い、例えば、図２に示されるように、めっき鋼線７が通線される順序に従って上ロール９ａとダンサーロール９ｂとが交互に組み合わされたものであってもよい。この場合、上ロール９ａの数は、特に限定されず、例えば、２〜６枚程度とすることができる。また、ダンサーロール９ｂの数は、特に限定されず、例えば、１〜５枚程度とすることができる。なお、ダンサーロール９ｂの数は、上ロール９ａよりも１枚少ない数である。
【００４５】
ダンサーロール機構９の実施態様のなかでは、ダンサーロール９ｂの上下動を小さくするとともに、ダンサーロール９ｂの上下動によるめっき鋼線７の張力変動を緩和する観点から、プーリーを３〜４枚重ね合わせたものを上ロール９ａとし、プーリー２〜３枚を重ね合わせたものをダンサーロール９ｂとして用いられたダンサーロール機構を有する図１に示されるダンサーロール機構９が好ましい。
【００４６】
上ロール９ａおよびダンサーロール９ｂの大きさおよび質量は、鋼線１の直径、通線速度、溶融金属浴５の浴温などの諸条件によって異なるので一概には決定することができないことから、当該条件に応じて適宜決定することが好ましい。上ロール９ａとしては、例えば、直径が５０〜３００ｍｍ程度であるプーリーなどが挙げられ、当該プーリーの質量は、特に限定がなく、任意である。また、ダンサーロール９ｂとしては、例えば、直径が５０〜３００ｍｍ程度であるプーリーなどが挙げられる。ダンサーロール９ｂは、鋼線１およびめっき鋼線７に張力を付与するものであり、その質量は、鋼線１およびめっき鋼線７に付与する張力などによって異なるので一概には決定することができないが、例えば、鋼線１の直径が０．０５〜０．５ｍｍ程度であり、通線速度が１００〜１０００ｍ／ｍｉｎであり、溶融金属浴５がアルミニウムを含有する溶融アルミニウム浴である場合には、１〜５ｋｇ程度であることが好ましい。ダンサーロール９ｂが有する質量により、鋼線１に張力を付与することができる。また、ダンサーロール機構９によって鋼線１に付与される張力は、特に限定されないが、通常、好ましくは１〜１０Ｎ、より好ましくは３〜８Ｎである。
【００４７】
ダンサーロール９ｂの回転軸と、上ロール９ａの回転軸（図示せず）との距離は、特に限定されないが、通常、４００〜８００ｍｍ程度である。ダンサーロール９ｂは、定位置から上方に２００ｍｍまでの範囲および下方に２００ｍｍまでの範囲で上下方向に移動するように設定される。
【００４８】
ダンサーロール機構９の下流側には、ダンサーロール機構９を通過しためっき鋼線７を引き取るための引取機構１０が配設されている。
【００４９】
図１に示される引取機構１０は、一対の引取ロール１０ａ，１０ｂを有し、引取ロール１０ａと引取ロール１０ｂとの間にめっき鋼線７を通過させ、引取ロール１０ａおよび／または引取ロール１０ｂを回転させることにより、めっき鋼線７を引き取ることができる。引取ロール１０ａおよび引取ロール１０ｂのうちの少なくとも一方には、引取ロール１０ａ，１０ｂを回転駆動させるための駆動装置（図示せず）が配設されている。駆動装置としては、例えば、モータなどが挙げられるが、本発明は、かかる例示のみに限定されるものではない。
【００５０】
引取機構１０は、めっき鋼線７が引取機構１０で摺動することを防止するために、いわゆるノンスリップ型引取機構であることが好ましい。また、めっき鋼線７のめっき被膜の付着量を一定にするために、めっき鋼線７を定速で通線させる必要があることから、引取ロール１０ａ，１０ｂのめっき鋼線７との接触面は、めっき鋼線７が摺動しがたい接触面であることが好ましい。このようにめっき鋼線７が摺動しがたい接触面を有する引取ロール１０ａ，１０ｂとしては、例えば、キャプスタンロールとピンチロールとの組み合せ、一対のキャプスタンロール、キャプスタンロールにめっき鋼線７同士が接触しないように当該めっき鋼線７を巻回した構成を有するものものなどが挙げられるが、本発明は、かかる例示のみに限定されるものではない。
【００５１】
引取機構１０を稼働させると、当該引取機構１０を稼働に伴い、鋼線１は、矢印Ａ方向に通線され、溶融金属浴５から引き挙げられためっき鋼線７は、矢印Ｂ方向に通線され、引き続いて矢印Ｃ方向に通線される。引取機構１０を通過しためっき鋼線７は、例えば、鋼線巻取り装置（図示せず）で回収することができる。
【００５２】
前記めっき鋼線７の製造装置を用いることにより、溶融金属浴５に配設されている浸漬ロール６の前後で鋼線１の張力を適切に制御し、安定して連続的に鋼線１をめっきすることができる。
【００５３】
本発明のめっき鋼線の製造方法においては、鋼線１を連続して通線させて溶融金属浴５の浴槽５ａ内の溶融金属浴５に浸漬させた後、鋼線１を溶融金属浴５から引き上げて鋼線１をめっきすることにより、めっき鋼線７が得られる。
【００５４】
より具体的には、鋼線１を送り出すための送出機構２から鋼線１を送り出し、送出機構２から送り出された鋼線１を鋼線１の張力を測定するための張力測定装置３に通過させ、張力測定装置３を通過した鋼線１にめっきを施すための溶融金属浴５に浸漬ロール６を介して鋼線１を浸漬させた後、溶融金属浴５からめっき鋼線７を引き上げ、引き上げられためっき鋼線７をめっき鋼線７の張力を調整するためのダンサーロール機構９を通過させ、ダンサーロール機構９を通過しためっき鋼線７を引き取るための引取機構１０でめっき鋼線７を引き取る。
【００５５】
鋼線１の通線速度は、主に送出機構２によって制御されるが、めっき鋼線７の通線速度は、主に引取機構１０によって制御される。
【００５６】
鋼線１およびめっき鋼線７の通線速度を調整することにより、めっき鋼線７の表面に存在するめっき被膜の平均厚さを調整することができることから、当該めっき被膜の平均厚さに応じて鋼線１およびめっき鋼線７の通線速度を適宜調整することが好ましい。なお、鋼線１およびめっき鋼線７の通線速度は、めっき鋼線７を効率よく製造する観点から、それぞれ、１００ｍ／ｍｉｎ以上であることが好ましく、溶融金属浴５の浴面に形成された酸化膜が飛散することを抑制し、表面に酸化膜が付着しがたいめっき鋼線７を効率よく製造する観点から、それぞれ、好ましくは１０００ｍ／ｍｉｎ以下、より好ましくは８００ｍ／ｍｉｎ以下である。
【００５７】
送出機構２では、めっき鋼線７の通線速度の変化に追従するように鋼線１を送出する必要がある。めっき鋼線７の通線速度の変化に追従させるための鋼線１の送出は、ダンサーロール機構９に配設されているダンサーロール９ｂの位置が所定範囲内に収まるように送出機構２により、めっき鋼線７の通線速度を調整することによって行なうことができる。
【００５８】
ダンサーロール９ｂが上昇するのは、めっき鋼線７の引き取り速度に対して鋼線１の送出速度が相対的に遅い場合である。ダンサーロール９ｂが上昇し、設定された上限位置を超える場合には、送出機構２からの鋼線１の送出速度を増大させることにより、ダンサーロール９ｂを降下させることができる。
【００５９】
ダンサーロール９ｂが降下するのは、めっき鋼線７の引き取り速度に対して鋼線１の送出速度が相対的に速い場合である。ダンサーロール９ｂが降下し、設定された下限位置を下回る場合には、送出機構２からの鋼線１の送出速度を低下させることにより、ダンサーロール９ｂを上昇させることができる。
【００６０】
ダンサーロール９ｂの位置を検出する方法としては、例えば、赤外線などによって非接触でダンサーロール９ｂの位置を検出する位置検出器をダンサーロール９ｂの稼働領域に配設し、位置検出器１１が検出した電気信号を速度制御装置１２に伝達し、当該電気信号を受信した速度制御装置１２が送出機構２に配設されている駆動手段（図示せず）を制御する方法などが挙げられるが、本発明は、かかる例示のみに限定されるものではない。
【００６１】
張力測定装置３によって張力が検出されないことは、鋼線１と浸漬ロール６との摩擦が増大し、ダンサーロール９ｂによる張力によって浸漬ロール６からめっき鋼線７を引き取ることができず、浸漬ロール６を通過するめっき鋼線７の通線速度が低下していることを示している。この状態が続いた場合には、浸漬ロール６の上流側で鋼線１の弛みが生じ、やがて鋼線１が通線プーリー８ａ，８ｂ，８ｃや浸漬ロール６から脱線するようになるとともに、浸漬ロール６の下流側でめっき鋼線７の引き取り速度が高くなりすぎることから、ダンサーロール９ｂが上昇し、やがてダンサーロール９ｂの最高位置に到達し、それ以上はダンサーロール９ｂが上昇することができないため、めっき鋼線７が破断するようになる。めっき鋼線７の破断を防止するためには、めっき鋼線７の張力が張力測定装置３によって検出されない場合には、送出機構２からの鋼線１の送出速度および引取機構１０によるめっき鋼線７の引き取り速度を低下させる。
【００６２】
なお、前記張力の規定値は、鋼線１の種類およびその直径、通線速度、溶融金属浴５の浴温などによって異なるので一概には決定することができないが、めっき鋼線７を製造しているときのめっき鋼線７の破断強度よりも小さい値である。前記張力の規定値は、めっき鋼線７の破断を防止する観点から、めっき鋼線７の破断時の張力の９０％以下の張力であることが好ましく、めっき鋼線７の破断時の張力の８０％以下の張力であることがより好ましく、めっき鋼線７の破断時の張力の７０％以下の張力であることがさらに好ましい。
【００６３】
送出機構２からの鋼線１の送出速度の上昇は、例えば、送出機構２に配設されている送出ロール２ａおよび送出ロール２ｂのうちの少なくとも一方に送出ロール２ａ，２ｂを回転駆動させるための駆動装置（図示せず）を配設し、当該駆動装置を稼働させることによって行なうことができる。駆動装置としては、例えば、モータなどが挙げられるが、本発明は、かかる例示のみに限定されるものではない。
【００６４】
また、張力測定装置３によって張力が検出されないことは、当該張力が０であることを意味する。張力測定装置３によって測定された張力が検出されない場合は、浸漬ロール６における鋼線１の通過速度が鋼線１の送出速度よりも低い場合である。このとき、鋼線１と浸漬ロール６との摩擦が増大するため、ダンサーロール９ｂによるめっき鋼線７の張力だけでは当該めっき鋼線７を介して送出機構２から送出される鋼線１を十分に引き取ることができない状態にある。
【００６５】
張力測定装置３によって鋼線１の張力が検出されない場合には、送出機構２からの鋼線１の通線速度を低下させることにより、鋼線１のたるみを防止し、鋼線１が通線プーリー４や浸漬ロール６から脱線することを防止することができる。送出機構２からの鋼線１の通線速度の低下は、張力測定装置３で測定される鋼線１の張力が検出されるまで行なうことが好ましい。送出機構２からの鋼線１の通線速度を大きく低下させた場合には、鋼線１の張力が高くなり過ぎ、鋼線１が溶融金属浴５中で破断するおそれがあるが、鋼線１が破断するときの張力は、鋼線１の種類およびその直径、溶融金属浴５の浴温などによって異なるので一概には決定することができない。したがって、送出機構２からの鋼線１の通線速度の低下は、鋼線１の張力がめっき鋼線７の破断時の張力の０〜１０％の張力となるまで行なうことが好ましく、めっき鋼線７の破断時の張力の０．３〜５％の張力となるまで行なうことがより好ましく、めっき鋼線７の破断時の張力の１〜３％の張力となるまで行なうことがさらに好ましい。
【００６６】
前記で得られためっき鋼線７は、例えば、巻取装置（図示せず）などで回収することができる。
【００６７】
めっき鋼線７の表面に存在しているめっき被膜の平均厚さは、撚り線加工、かしめ加工などの際に素地の鋼線１が外部に露出することを抑制するとともに、単位直径あたりの機械的強度を高める観点から、５〜１０μｍ程度であることが好ましい。
【００６８】
また、めっき鋼線７の表面に存在しているめっき被膜の薄肉部の最小厚さは、撚り線加工、かしめ加工などの際に素地の鋼線１が外部に露出することを抑制するとともに、単位直径あたりの機械的強度を高める観点から、好ましくは１μｍ以上、より好ましくは２μｍ以上である。
【００６９】
前記で得られためっき鋼線７には、必要により、所望の直径を有するようにするために、ダイスなどを用いて伸線加工を施してもよい。
【００７０】
以上説明したように、本発明のめっき鋼線の製造方法によれば、めっき鋼線７の通線時にダンサーロール機構９に配設されているダンサーロール９ｂが上昇するときの鋼線１の張力を張力測定装置３で測定し、測定された張力が規定値以上である場合には送出機構２からの鋼線１の送出速度を上昇させ、測定された張力が検出されない場合には送出機構２からの鋼線１の送出速度および引取機構１０によるめっき鋼線７の引取速度を低下させるという操作が採られているので、溶融金属浴５に配設されている浸漬ロール６の前後で鋼線１の張力を適切に制御し、安定して連続的に鋼線１をめっきすることができる。なお、張力測定装置３で測定された張力が検出されない場合、送出機構２からの鋼線１の送出速度と引取機構１０によるめっき鋼線７の引取速度とを同調させて送出速度および引取速度を低下させることが好ましい。
【００７１】
本発明のめっき鋼線の製造方法によって得られためっき鋼線は、例えば、自動車のワイヤーハーネスなどに好適に使用することができる。
【実施例】
【００７２】
次に本発明を実施例に基づいてさらに詳細に説明するが、本発明は、かかる実施例のみに限定されるものではない。
【００７３】
実施例１
図１に示される実施態様と同様のめっき鋼線の製造装置を用いた。送出機構２として金属製キャプスタンと樹脂ロールとからなり、鋼線１を挟み込む構造を有する一対の送出ロール２ａ，２ｂを用い、引取機構１０として、金属製キャプスタンと樹脂ロールとからなり、鋼線１を挟み込む構造を有する一対の引き取りロール１０ａ，１０ｂを用いた。浸漬ロール６には、セラミック（サイアロン）製で半径２００ｍｍ、厚さ３０ｍｍの半円形で外周部に通線のための溝を有し、回転しない構造を有するものを用いた。ダンサーロール機構９において、上ロール９ａに直径が２２０ｍｍのプーリーを４枚重ねしたものを用い、ダンサーロール９ｂに直径が２２０ｍｍのプーリーを３枚重ねしたものを用い、鋼線１が３往復するように設定した。ダンサーロールの質量は約３ｋｇであることから、鋼線１に負荷される張力は約５Ｎであった。
【００７４】
前記構成にて、鋼線１として直径０．２ｍｍの硬鋼線（Ｃ：０．３７質量％）を用い、溶融金属浴５として溶融アルミニウム浴を用い、浴温を７００℃に調整した。
【００７５】
硬鋼線を図１に示されるように通線した後、引取機構１０に配設されている引取ロール１０ａ，１０ｂを徐々に回転させたところ、ダンサーロール９ｂが上昇した。ダンサーロール９ｂが上昇したとき、送出機構２に配設されている送出ロール２ａ，２ｂが回転し、硬鋼線が溶融アルミニウム浴中に順次通線され、めっき鋼線７が製造された。
【００７６】
硬鋼線の通線速度を０〜４００ｍ／ｍｉｎの範囲内となるように制御し、硬鋼線の引き取り速度を変化させた。その間、引き取り取り速度よりも送出速度のほうが低い場合には、ダンサーロール９ｂが上昇するので送出速度が高くなり、これとは逆に引き取り速度よりも送出速度のほうが高い場合には、ダンサーロール９ｂが下降することにより、送出速度が低下するので硬鋼線が引き取り量に応じて通線された。
【００７７】
硬鋼線を通線させている間、浸漬ロール６から引き取りロール１０ａ，１０ｂまでの間の硬鋼線の張力は、ダンサーロール９ｂによって５Ｎに保持され、送出ロール２ａ，２ｂから浸漬ロール６までの間の硬鋼線の張力は、５Ｎから浸漬ロール６の摩擦力を減じた値に近い値となった。
【００７８】
通線プーリー８ａ，８ｂ，８ｃが回転しなくなったとき、および通線開始時の浸漬ロール６の温度が溶融アルミニウムめっき浴の融点よりも低くなり、硬鋼線が浸漬ロール６に固着したとき、浸漬ロール６の摩擦力が５Ｎを超えるが、そのとき、ダンサーロール９ｂが上昇し、送出ロール２ａ，２ｂの回転速度が高くなっても硬鋼線が溶融アルミニウムめっき浴中に引き込まれないため、送出ロール２ａ，２ｂから浸漬ロール６までの間の張力が０になった。このとき、張力が０となったことを張力測定装置３が検出し、速度制御装置１２が送出ロール２ａ，２ｂをめっき鋼線７の破断時の張力の１〜３％の張力となるまで減速させたことから、送出速度が高くなりすぎることによる浸漬ロール６からの硬鋼線の脱線を防止することができるとともに、引取ロール１０ａ，１０ｂの速度を送出ロール２ａ，２ｂに同調して減速させたことから、硬鋼線の破断を防止して硬鋼線の走行を停止することができた。
【００７９】
当然のことながら、硬鋼線の通線速度などの諸条件は、硬鋼線が断線したり、浸漬ロール６から脱線したりしない範囲で適宜変更することができる。
【産業上の利用可能性】
【００８０】
本発明のめっき鋼線の製造方法およびその製造装置によって得られためっき鋼線は、例えば、自動車のワイヤーハーネスなどに好適に使用することができる。
【符号の説明】
【００８１】
１      鋼線
２      送出機構
２ａ    送出ロール
２ｂ    送出ロール
３      張力測定装置
４      通線プーリー
５      溶融金属浴
５ａ    溶融金属浴の浴槽
６      浸漬ロール
７      めっき鋼線
８ａ    通線プーリー
８ｂ    通線プーリー
８ｃ    通線プーリー
９      ダンサーロール機構
９ａ    上ロール
９ｂ    ダンサーロール
１０    引取機構
１０ａ  引取ロール
１０ｂ  引取ロール
１１    位置検出器
１２    速度制御装置
【図１】
2018162494.tif 000003
【図２】
2018162494.tif 000004